(57)【特許請求の範囲】
【請求項１】
縮合反応硬化型シリコーンゴム接着用プライマー組成物であって、
（Ａ）下記一般式（１）で表わされる化合物と、下記一般式（２）で表わされる化合物を遊離基開始剤の存在下で反応させて得られる共重合体、（Ｂ）ベンゾトリアゾールまたはトリルトリアゾール、および（Ｃ）溶剤を含有することを特徴とするプライマー組成物。
【化１】
0005165208.tif 000006
（式中、Ｒ１、Ｒ２およびＲ３はそれぞれ水素原子および１価の非置換または水素原子の一部がハロゲン原子もしくはシアノ基で置換された炭化水素基から選ばれた基、Ｒ４は１価の非置換または水素原子の一部がハロゲン原子もしくはシアノ基で置換された炭化水素基、Ｑ１は炭素数１〜６の２価の炭化水素基である。）
【請求項２】
組成物全体に対し、（Ａ）成分の含有量が０．０１〜５０重量％であり、（Ｂ）成分の含有量が０．００１〜１０重量％であることを特徴とする請求項１記載のプライマー組成物。
【請求項３】
電気・電子部品用プライマー組成物であることを特徴とする請求項１または２項記載のプライマー組成物。
【請求項４】
電極・配線コーティング用プライマー組成物であることを特徴とする請求項１乃至３のいずれか１項記載のプライマー組成物。
【請求項５】
金属基体表面に、請求項１乃至４のいずれか１項記載のプライマー組成物からなるプライマー層を介して、縮合反応硬化型シリコーンゴムからなる被覆を形成してなることを特徴とする物品。
【請求項６】
金属基体表面に、請求項１乃至５のいずれか１項記載のプライマー組成物を塗布し乾燥させてプライマー層を形成した後、その上に、縮合反応硬化型シリコーンゴム組成物を塗布し硬化させることを特徴とする金属基体の保護方法。
【発明の詳細な説明】
【技術分野】
【０００１】
本発明は、縮合反応硬化型シリコーンゴム接着用プライマー組成物、それを用いて得られる物品およびそれを用いる金属基体の保護方法に関する。特に、本発明は、電気・電子部品や実装基板等の電極や配線等の腐食やマイグレーションに対し優れた防止効果を発揮するプライマー組成物、そのようなプライマー組成物を用いて得られる物品およびそれを用いる金属基体の保護方法に関する。
【背景技術】
【０００２】
室温で硬化してゴム状弾性体を生成するポリオルガノシロキサン組成物（室温硬化性シリコーンゴム組成物）のなかで、空気中の水分と接触することにより硬化反応が生起するいわゆる縮合反応硬化型のものは、使用直前に本体（ベースポリマー）や架橋剤、触媒等を秤量したり混合したりする煩雑さがなく、配合上のミスを生じることがないうえに、接着性に優れているので、電気・電子工業用の弾性接着剤、コーティング材等として、また、建築用シーリング材等として広く用いられている。
【０００３】
このような縮合反応硬化型シリコーンゴム組成物は、一般に、分子末端が水酸基で閉塞されたシラノール基末端ポリジオルガノシロキサンに、分子中に平均２個を越える加水分解性基を有する架橋剤等を配合したものであり、架橋剤の種類に応じて、硬化の際に酢酸等のカルボン酸、有機アミン、アミド、有機ヒドロキシルアミン、オキシム化合物、アルコール、アセトン等を放出する。特に、電気・電子工業用の接着剤、コーティング材等の目的で縮合反応硬化型シリコーンゴム組成物を硬化させてゴム状弾性体とする場合には、金属類に対する腐食の小さい脱アセトン型、脱アルコール型のものが用いられることが多い。
【０００４】
また、末端のケイ素原子にアルコキシ基の結合したポリオルガノシロキサン、アルコキシシランおよび硬化触媒から成る１包装型の縮合反応硬化型シリコーンゴム組成物が近時用いられるようになってきている。末端のケイ素原子にアルコキシ基の結合したポリオルガノシロキサンは、末端が水酸基のポリオルガノシロキサンと比較して、保存安定性が良好で硬化性も速いという特徴を有している。このような速硬化性の縮合反応硬化型シリコーンゴム組成物は、電気・電子工業における接着剤、コーティング材等として有用である(例えば、特許文献１、２参照。)。
【０００５】
ところで、近年、電気・電子部品や実装基板の微細化が進み、それに伴い、電極・配線の腐食、マイグレーションの防止効果により優れたコーティング材あるいはコーティング技術が要望されてきている。すなわち、この種の電極・配線材料には腐食やマイグレーションが生じやすい金属材料が使用されている。このため、従来より電極・配線をコーティング材で覆うことにより、腐食やマイグレーションの原因となる不純物等の電極・配線への付着を防ぎ、これにより腐食やマイグレーションの発生を防止するようにしている。しかしながら、近年の電極・配線の微細化に伴い、コーティング材に含まれる微量な不純物や雰囲気中に含まれる僅かな硫化水素ガス、硫酸ガス等の腐食性物質による電極・配線の腐食やマイグレーションが見られるようになってきた。
【０００６】
このような課題に対し、近時、縮合反応硬化型シリコーンゴム中に腐食防止剤を配合することにより、特に雰囲気中に含まれる僅かな腐食性物質による電極・配線等の腐食やマイグレーションを防止する技術が提案されている(例えば、特許文献３参照。)。
【０００７】
しかしながら、このような腐食防止剤を配合したコーティング材は、電極・配線の腐食やマイグレーションの進行をある程度遅らせる効果は得られたものの、長期信頼性の点でなお不十分であった。
【特許文献１】特開昭６２−２５２４５６号公報
【特許文献２】特開平４−２９３９６２号公報
【特許文献３】特開２００４−１４９６１１号公報
【発明の開示】
【発明が解決しようとする課題】
【０００８】
上述したように、近年の電気・電子部品や実装基板の微細化に対応するため、縮合反応硬化型シリコーンゴム中に腐食防止剤を配合する技術が提案されているが、長期信頼性の点で未だ十分ではなかった。
【０００９】
本発明は、このような従来技術の課題に対処してなされたもので、近年の微細化が進んだ電極・配線等であってもそれらの腐食やマイグレーションの発生を長期に亘って確実に防止することを可能とするプライマー組成物、そのようなプライマー組成物を用いて得られる物品、さらに、そのようなプライマー組成物を用いる金属基体の保護方法を提供することを目的とする。
【課題を解決するための手段】
【００１０】
本発明者は、前記した従来技術の問題を解決すべく鋭意研究を重ねた結果、有機ケイ素化合物と溶剤を含有するプライマー組成物にベンゾトリアゾールまたはその誘導体を配合し、このプライマー組成物と縮合反応硬化型シリコーンゴムを組み合わせることにより、電極・配線等の腐食やマイグレーションの発生を長期に亘って確実に防止することができることを見出し、本発明を完成するに至った。
【００１１】
すなわち、本発明は、縮合反応硬化型シリコーンゴム接着用プライマー組成物であって、
（Ａ）下記一般式（１）で表わされる化合物と、下記一般式（２）で表わされる化合物を遊離基開始剤の存在下で反応させて得られる共重合体、（Ｂ）ベンゾトリアゾールまたはトリルトリアゾール、および（Ｃ）溶剤を含有することを特徴とするプライマー組成物である。
【化１】
0005165208.tif 000002
（式中、Ｒ１、Ｒ２およびＲ３はそれぞれ水素原子および１価の非置換または水素原子の一部がハロゲン原子もしくはシアノ基で置換された炭化水素基から選ばれた基、Ｒ４は１価の非置換または水素原子の一部がハロゲン原子もしくはシアノ基で置換された炭化水素基、Ｑ１は炭素数１〜６の２価の炭化水素基である。）
【００１２】
また、本発明は、金属基体表面に、上記プライマー組成物からなるプライマー層を介して、縮合反応硬化型シリコーンゴムからなる被覆を形成してなることを特徴とする物品である。
【００１３】
さらに、本発明は、金属基体表面に、上記プライマー組成物を塗布し乾燥させてプライマー層を形成した後、その上に、縮合反応硬化型シリコーンゴム組成物を塗布し硬化させることを特徴とする金属基体の保護方法である。
【発明の効果】
【００１４】
本発明によれば、例えば電極・配線等の腐食やマイグレーションの発生を長期に亘って確実に防止することが可能となり、長期信頼性に優れた電気・電子部品や実装基板等を得ることができる。
【発明を実施するための最良の形態】
【００１５】
以下、本発明の実施形態について説明する。
本発明のプライマー組成物の（Ａ）成分である有機ケイ素化合物としては、例えばケイ酸エチル、ケイ酸プロピル等のアルキルオルソシリケートおよびその部分加水分解縮合物であるポリアルキルシリケート；メチルトリエトキシシラン、フェニルトリエトキシシラン、フェニルトリメトキシシラン、ビニルトリエトキシシラン等のアルコキシシランおよびその部分加水分解縮合物等が例示される。また、次の分子式で示されるカーボンファンクショナルシランとしてよく知られている一群のアルコキシシランおよびこれらの部分加水分解縮合物も使用することができる。なお、以下の式において、Ｍｅはメチル基、Ｅｔはエチル基をそれぞれ示す。
【００１６】
【化１】
0005165208.tif 000003
【００１７】
さらに、下記一般式（１）で表わされるアクリル系化合物と、下記一般式（２）で表わされるシラン化合物を遊離基開始剤の存在下で反応させて得られる共重合体を使用することができる。
【００１８】
【化２】
0005165208.tif 000004
【００１９】
式（１）中、Ｒ１およびＲ２はそれぞれ水素原子および１価の置換または非置換の炭化水素基から選ばれた基である。Ｒ１およびＲ２としては、それぞれ例えば水素原子、メチル基、エチル基、プロピル基、ブチル基、ペンチル基、ヘキシル基、オクチル基、デシル基、ドデシル基のようなアルキル基；シクロヘキシル基のようなシクロアルキル基；フェニル基、トリル基、キシリル基のようなアリール基；ベンジル基、２−フェニルエチル基、２−フェニルプロピル基のようなアラルキル基、さらにこれらの炭化水素基の水素原子の一部がハロゲン原子等の他の原子または基で置換された、例えばクロロメチル基、３−クロロプロピル基、３，３，３−トリフルオロプロピル基のようなハロゲン化アルキル基；３−シアノプロピル基のようなシアノアルキル基等の置換炭化水素基が例示される。
【００２０】
また、式（２）中、Ｒ３は水素原子および１価の置換または非置換の炭化水素基から選ばれた基、Ｒ４は１価の置換または非置換の炭化水素基、Ｑ１は炭素数１〜６の２価の炭化水素基である。Ｒ３としては、例えば水素原子、メチル基、エチル基、プロピル基、ブチル基、ペンチル基、ヘキシル基、オクチル基、デシル基、ドデシル基のようなアルキル基；シクロヘキシル基のようなシクロアルキル基；フェニル基、トリル基、キシリル基のようなアリール基；ベンジル基、２−フェニルエチル基、２−フェニルプロピル基のようなアラルキル基、さらにこれらの炭化水素基の水素原子の一部がハロゲン原子等の他の原子または基で置換された、例えばクロロメチル基、３−クロロプロピル基、３，３，３−トリフルオロプロピル基のようなハロゲン化アルキル基；３−シアノプロピル基のようなシアノアルキル基等の置換炭化水素基が例示される。また、Ｒ４としては、水素原子を除き、Ｒ３と同様のものが例示される。さらに、Ｑ１としては、プロピレン基が好ましい。
【００２１】
一般式（１）で表わされるアクリル系化合物と一般式（２）で表わされるシラン化合物より共重合体を得る際の両成分の配合比は、シラン化合物が、アクリル系化合物に対して、０．１〜１０００重量％、好ましくは１０〜５００重量％である。共重合反応は遊離基開始剤の存在下、有機溶剤中で行われる。遊離基開始剤としては、ベンゾイルパーオキサイド、２，４−ジクロロベンゾイルパーオキサイド、ジ−ｔ−ブチルパーオキサイド、ｔ−ブチルパーオクトエート、ｔ−ブチルパーベンゾエート等の有機過酸化物や、アゾビスイソブチロニトリル等のアゾ化合物が例示される。また、有機溶剤としては、ベンゼン、トルエン、キシレン等の芳香族炭化水素、クロロベンゼン等のハロゲン化芳香族炭化水素、メタノール、エタノール、イソプロピルアルコール、ブチルアルコール等のアルコール、酢酸エチル、酢酸プロピル等のエステル、アセトンなどのケトン類、エチルエーテル、テトラヒドロフラン等のエーテル等が挙げられる。
【００２２】
この（Ａ）成分の有機ケイ素化合物の含有量は、プライマー組成物全体の０．０１〜５０重量％の範囲が好ましく、０．１〜２０重量％の範囲がより好ましい。０．０１重量％未満では、縮合反応硬化型シリコーンゴムと基体との接着性が不十分となるおそれがある。逆に５０重量％を超えると、塗布性が不良となり、均一なプライマー層が得られないおそれがある。
【００２３】
本発明のプライマー組成物の（Ｂ）成分であるベンゾトリアゾールまたはその誘導体としては、ベンゾトリアゾール、トリルトリアゾール、カルボキシベンゾトリアゾール、ナトリウムベンゾトリアゾール、ナトリウムトリルトリアゾール、ベンゾトリアゾールブチルエステル、ナフトトリアゾール、クロロベンゾトリアゾール等が例示される。これらは１種を単独で使用してもよく２種以上を混合して使用してもよい。（Ｂ）成分としては、なかでもベンゾトリアゾール、トリルトリアゾールが好ましい。
【００２４】
この（Ｂ）成分のベンゾトリアゾールまたはその誘導体の含有量は、プライマー組成物全体の０．００１〜１０重量％の範囲が好ましく、０．０１〜１重量％の範囲がより好ましい。０．００１重量％未満では、例えば電極・配線等の腐食やマイグレーションを十分に長期に亘って防止することが困難になる。逆に１０重量％を超えると、組成物の安定性や硬化性が低下し、硬化後の機械的特性等の物性が低下する。
【００２５】
本発明のプライマー組成物の（Ｃ）成分である溶剤としては、ベンゼン、トルエン、キシレン、へプタン、ヘキサン、トリクロロエチレン、塩化メチレン、酢酸エチル、エタノール、イソプロピルアルコール、ブチルアルコール等が挙げられる。また、一般に溶剤の範疇には入らないが、揮発性の低分子シロキサンも使用することができる。これらの溶剤は単独または２種以上混合して使用される。
【００２６】
本発明においては、プライマー組成物の硬化を促進するために、縮合触媒を添加することができる。このような縮合触媒の例としては、有機チタン酸エステル類；鉄オクトアート、鉄ナフテナート、ニッケルオクトアート、マンガンオクトアート、亜鉛オクトアート、亜鉛ナフテナートのようなカルボン酸金属塩；ジブチル錫ジアセタート、ジブチル錫ジオクトアート、ジブチル錫ジラウラート、ジブチル錫ジオレアート、ジオクチル錫ジラウラート、ジフェニル錫ジアセタート、酸化ジブチル錫、ジブチル錫ジメトキシド、ジブチルビス（トリエトキシシロキシ）錫のような有機錫化合物；アルミニウムトリス（アセチルアセトナート）、アルミニウムトリス（エチルアセトアセタート）、ジイソプロポキシアルミニウムエチルアセトアセタート）のようなアルミニウムキレート化合物；ジルコニウムテトラキス（アセチルアセトナート）、トリブトキシジルコニウムセチルアセトナートのようなジルコニウムキレート化合物；ジ−ｎ−ブチルビス（ブチルアセトアセタート）錫、ジ−ｎ−ブチルビス（２−エチルヘキシルアセトアセタート）錫のような錫キレート化合物；Ｎ，Ｎ−ジエチルヒドロキシルアミン、［（ＣＨ３）２ＳｉＯ］［（ＣＨ３）［（Ｃ２Ｈ５）２ＮＯ］ＳｉＯ］３、［（ＣＨ３）２ＳｉＯ］２［（ＣＨ３）［（Ｃ２Ｈ５）２ＮＯ］ＳｉＯ］２のようなアミノキシ化合物等が挙げられる。縮合触媒としては、なかでも有機チタン酸エステル類が好ましい。
【００２７】
有機チタン酸エステル類としては、有機チタン酸エステルのみならず、チタンの部分アルコキシ化部分キレート化化合物、チタンのキレート化合物、チタンのケイ酸エステルによるキレート化合物、これらの部分加水分解縮合物も使用することができる。具体的には、テトライソプロピルチタネート、テトラ−ｎ−ブチルチタネート、ブチルチタネートダイマー、テトラ（２−エチルヘキシル）チタネート、ジエトキシチタンアセチルアセトネート、チタンジアセチルアセトネート、チタンオクチルグリコートチタンラクテート、チタンラクテートエチルエステル、チタントリエタノールアミネートおよびこれらの部分加水分解縮合物等が例示される。これらは１種を単独で使用してもよく２種以上を混合して使用してもよい。
【００２８】
この縮合触媒の配合量は、プライマー組成物全体の０．０１〜１０重量％の範囲が好ましく、０．１〜１０重量％の範囲がより好ましい。０．０１重量％未満では、添加による効果が十分に得られず、逆に、１０重量％を超えると、プライマー組成物の安定性が低下するおそれがある。
【００２９】
さらに、本発明のプライマー組成物には、以上の各成分の他、本発明の効果を阻害しない範囲で、着色剤、ビスフェノールＡ−エピクロルヒドリン系エポキシ樹脂等のぬれ性向上剤等の添加剤を、必要に応じて配合することができる。
【００３０】
本発明の物品は、本発明のプライマー組成物を用いて、以下の工程により製造される。
まず、銅、アルミニウム、銀、金等からなる金属基体の表面に上記プライマー組成物を塗布し、風乾または加熱により乾燥させプライマー層を形成した後、その上に、縮合反応硬化型シリコーンゴム組成物を注入または塗布し、硬化させて被覆を形成することにより得られる。プライマー組成物および縮合反応硬化型シリコーンゴム組成物の塗布方法としては、ディップ法、刷毛塗り法、スプレー法、ディスペンス法等を用いることができる。
【００３１】
このようにして得られる本発明の物品は、本発明のプライマー組成物によって金属基体の表面処理がなされているため、金属基体と縮合反応硬化型シリコーンゴムからなる被覆が強固に接着されるとともに、金属基体の腐食等が長期に亘って確実に防止され、物品として長期間の寿命を得ることができる。
【００３２】
なお、縮合反応硬化型シリコーンゴムとしては、脱アルコール縮合反応硬化型、脱アセトン縮合反応硬化型、脱水素縮合反応硬化型のものが例示される。好ましくは、脱アルコール縮合反応硬化型のものである。
【００３３】
本発明のプライマー組成物は、電気・電子部品への適用が好ましく、特に、電極・配線コーティング材のプライマーとして有用である。具体的には、例えば、エポキシ樹脂、フェノール樹脂、ポリイミド樹脂等からなる基板やアルミナ等のセラミックからなる基板上に、ＩＴＯ、銅、アルミニウム、銀、金等からなる電極および配線を形成した配線基板上に、ＩＣ等の半導体装置、抵抗体、コンデンサ等の電子部品を搭載した実装基板等における電極・配線コーティング材のプライマーとして好適に使用され、電極や配線等の腐食やマイグレーションの発生を長期に亘って確実に防止することができるとともに、実装基板等における電極・配線コーティング材の接着性を高めることができ、その信頼性を向上させることができる。
【実施例】
【００３４】
以下、本発明を実施例によりさらに具体的に説明するが、これらの実施例は本発明の範囲を何ら限定するものではない。なお、実施例中、「部」とあるのはいずれも「重量部」を表す。
【００３５】
実施例１
トルエン７０部およびイソプロピルアルコール３０部に、テトラエトキシシラン５部、テトラブチルチタネート１部およびベンゾトリアゾール０．１部を添加し均一に混合してプライマー組成物を調製した。
【００３６】
得られたプライマー組成物をＪＩＳ くし型電極基板２型（電極部：銅、基板：エポキシガラス、導体幅、導体間隔：０．３１８ｍｍ、重ね代１５．７５ｍｍ）の表面に塗布し、２３℃、５０％ＲＨの雰囲気中に１時間放置して乾燥させてプライマー層を形成した後、その上に脱アルコール縮合反応硬化型シリコーンゴム（ＧＥ東芝シリコーン社製  商品名 ＴＳＥ３９９−Ｃ）を２００μｍ厚に塗布し、２３℃、５０％ＲＨの雰囲気中に２４時間放置して硬化させて、基板にプライマー層を介してシリコーンゴム層が形成された物品を製造した。この物品を、５００ｍＬのガラス容器中に硫黄粉末１ｇとともに密封し、７０℃のオーブン内に静置し、１日後および７日後、銅電極表面の腐食を示す変色の度合を目視にて観察した結果、変色は全く認められなかった。
【００３７】
また、この物品を５０℃の温水に２４時間浸漬した後、シリコーンゴム層を引き剥がし、凝集破壊率（エージング後）を調べた。なお、試験は、温水に浸漬する前にも行った（初期）。結果は、初期およびエージング後、いずれも１００％で、良好な接着性を示した。
【００３８】
実施例２
メチルメタクリレート５０部、γ−メタクリロキシプロピルトリメトキシシラン１０部、酢酸エチル６０部、イソプロピルアルコール６０部を混合した後、この混合物にベンゾイルパーオキサイド０．６部を添加して８０℃の温度で時間反応させ、共重合体溶液を得た。次いで、この共重合体溶液３０部に、酢酸ブチル７０部およびベンゾトリアゾール０．１部を混合しプライマー組成物を調製した。
【００３９】
得られたプライマー組成物を用い、実施例１と同様にして、基板の表面にプライマー層を形成し、さらに、その上にＴＳＥ３９９−Ｃを塗布し硬化させて、基板にプライマー層を介してシリコーンゴム層が形成された物品を製造した。この物品について、実施例１に記載した方法で耐腐食性を調べた結果、１日後も７日後も銅電極に変色は全く認められなかった。
【００４０】
また、この物品について、実施例１に記載した方法で初期およびエージング後の凝集破壊率を調べた結果、いずれも１００％と、良好な接着性を示した。
【００４１】
実施例３
ベンゾトリアゾールに代えてトリルトリアゾールを配合した以外は実施例２と同様にしてプライマー組成物を調製した。
【００４２】
得られたプライマー組成物を用い、実施例１と同様にして、基板の表面にプライマー層を形成し、さらに、その上にＴＳＥ３９９−Ｃを塗布し硬化させて、基板にプライマー層を介してシリコーンゴム層が形成された物品を製造した。この物品について、実施例１に記載した方法で耐腐食性を調べた結果、１日後も７日後も銅電極に変色は全く認められなかった。
【００４３】
また、この物品について、実施例１に記載した方法で初期およびエージング後の凝集破壊率を調べた結果、いずれも１００％と、良好な接着性を示した。
【００４４】
比較例１
実施例１で用いたものと同様の基板上に、プライマー層を形成することなく、直接、ＴＳＥ３９９−Ｃを実施例１と同様の方法で塗布し硬化させて、基板の直上にシリコーンゴム層が形成された物品を製造した。この物品について、実施例１に記載した方法で耐腐食性を調べた結果、１日後にすでに銅電極の変色が認められた。
【００４５】
また、この物品について、実施例１に記載した方法で初期およびエージング後の凝集破壊率を調べた結果、初期には１００％と良好な接着性を示したが、エージング後は２０％となり、接着性の低下を示した。
【００４６】
比較例２
ベンゾトリアゾールを未配合とした以外は実施例２と同様にしてプライマー組成物を調製した。
【００４７】
得られたプライマー組成物を用い、実施例１と同様にして、基板の表面にプライマー層を形成し、さらに、その上にＴＳＥ３９９−Ｃを塗布し硬化させて、基板にプライマー層を介してシリコーンゴム層が形成された物品を製造した。この物品について、実施例１に記載した方法で耐腐食性を調べた結果、１日後にすでに銅電極の変色が認められた。
【００４８】
また、この物品について、実施例１に記載した方法で初期およびエージング後の凝集破壊率を調べた結果、いずれも１００％と、良好な接着性を示した。
【００４９】
比較例３
実施例１で用いたものと同様の基板上に、プライマー層を形成することなく、直接、ＴＳＥ３９９−Ｃ１００部あたりベンゾトリアゾール０．１部を配合したものを、実施例１と同様の方法で塗布し硬化させて、基板の直上にベンゾトリアゾール含有シリコーンゴム層が形成された物品を製造した。この物品について、実施例１に記載した方法で耐腐食性を調べた結果、７日後に銅電極の変色が認められた。
【００５０】
また、この物品について、実施例１に記載した方法で初期およびエージング後の凝集破壊率を調べた結果、初期には１００％と良好な接着性を示したが、エージング後は２０％となり、接着性の低下を示した。
【００５１】
上記実施例および比較例の耐腐食性試験および接着性試験の結果を表１にまとめて示す。
【表１】
0005165208.tif 000005
【００５２】
表１から明らかなように、本発明のプライマー組成物を用いた実施例では、耐腐食性および接着性にともに優れており、特に耐腐食性は、従来の腐食防止効果を有するゴム材を用いた比較例３よりさらに良好であり、電気・電子機器における電極や配線の腐食やマイグレーションの防止により有効であることが確認された。